СПОСОБ ПОЛУЧЕНИЯ АМИДОВ КАРБОНОВЫХ КИСЛОТ ГИДРОЛИЗОМ НИТРИЛОВ КАРБОНОВЫХ КИСЛОТ В ПРИСУТСТВИИ КАТАЛИЗАТОРА, СОДЕРЖАЩЕГО ДИОКСИД МАРГАНЦА

1. Способ получения амидов карбоновых кислот посредством гидролиза нитрилов карбоновых кислот в присутствии катализатора, содержащего диоксида марганца, отличающийся тем, что реакционная смесь, подаваемая на катализатор, содержащий диоксид марганца, имеет значение рН от 6,0 до 11,0 и гидролиз проводится в присутствии окислительного реагента.
2. Способ по п.1, отличающийся тем, что в качестве окислительного реагента используется газ, который включает кислород.
2
3
3. Способ по п.2, отличающийся тем, что газ включает молекулярный кислород (O) или озон (О).
2
4. Способ по п.2, отличающийся тем, что газ включает от 50 до 98 об.% инертного газа и от 2 до 50 об.% молекулярного кислорода (O).
5. Способ по п.2, отличающийся тем, что газ, содержащий кислород, используется с концентрацией от 10 до 1000 л/ч, в расчете на 1 кг катализатора, содержащего диоксид марганца.
6. Способ по п.1, отличающийся тем, что реакционная смесь, подаваемая на катализатор, содержащий диоксид марганца, имеет значение рН от 6,5 до 10,0.
7. Способ по п.1, отличающийся тем, что значение рН устанавливается за счет добавок гидроксидов или оксидов.
8. Способ по п.1, отличающийся тем, что для установления значения рН не используется амин.
9. Способ по п.1, отличающийся тем, что доля амина в реакционной смеси, подаваемой на катализатор, содержащий диоксид марганца, составляет самое большее 0,001 мас.%.
10. Способ по п.1, отличающийся тем, что гидролиз проводится в присутствии ионов лития.
11. Способ по п.1, отличающийся тем, что значение рН устанавливается за счет добавки гидроксида лития.
х
12. Способ по п.1, отличающийся тем, что катализатор, содержащий диоксид марганца, включает, по меньшей мере, 50 мас.% диоксида марганца с суммарной формулой MnO, при этом х лежит в области от 1,7 до 2,0.
13. Способ по п.1, отличающийся тем, что катализатор, содержащий диоксид марганца, включает, по меньшей мере, один промотор, который выбран из Ti (титана), Zr (циркония), V (ванадия), Nb (ниобия), Та (тантала), Cr (хрома), Мо (молибдена), W (вольфрама), Zn (цинка), Ga (галлия), In (индия), Ge (германия), Sn (олова) и Pt (платины).
14. Способ по п.13, отличающийся тем, что катализатор, содержащий диоксид марганца, содержит от 0,01 до 10 мас.% промоторов.
2
15. Способ по п.1, отличающийся тем, что катализатор, содержащий диоксид марганца, имеет удельную поверхность от 50 до 1000 м/г.
16. Способ по п.1, отличающийся тем, что нитрил карбоновой кислоты, используемый в способе, представляет собой нитрил α-гидроксикарбоновой кислоты.
17. Способ по п.16, отличающийся тем, что нитрил α-гидроксикарбоновой кислоты представляет собой 2-гидрокси-2-метилпропионитрил или 2-гидроксипропионитрил.
18. Способ по п.1, отличающийся тем, что реакция гидролиза проводится в присутствии карбонильного соединения.
19. Способ по п.18, отличающийся тем, что концентрация карбонильного соединения от 0,1 до 6 моль на 1 моль нитрила карбоновой кислоты.
20. Способ по п.1, отличающийся тем, что молярное соотношение воды и нитрила карбоновой кислоты сти 0,5:1-25:1.
21. Способ по п.1, отличающийся тем, что реакция гидролиза проводится при температуре от 10 до 150°С.
22. Способ по п.1, отличающийся тем, что реакция гидролиза проводится при давлении от 0,1 до 10 бар.
23. Способ по п.1, отличающийся тем, что реакция гидролиза проводится в реакторе с орошаемым слоем.
24. Способ по п.1, отличающийся тем, что катализатор, содержащий диоксид марганца, в рентгеновском спектре (XRD), измеренном в порошке, имеет отражение от 32,0 до 42,0°.
25. Способ по п.1, отличающийся тем, что катализатор, содержащий диоксид марганца, содержит, мас.%:
SiO<sub>2</sub>
0,0-25
К<sub>2</sub>O
0,1-10
ZrO<sub>2</sub>
0,0-5
MnO<sub>2</sub>
75-99
26. Способ по одному из пп.1-25, отличающийся тем, что нитрил карбоновой кислоты получается посредством реакции кетона или альдегида с синильной кислотой в присутствии основного катализатора.
27. Способ по п.26, отличающийся тем, что основным катализатором является гидроксид щелочного металла, при этом количество гидроксида щелочного металла выбирается таким образом, что реакционная смесь, используемая для гидролиза, имеет значение рН от 6,0 до 11,0.
28. Способ получения алкил(мет)акрилатов, отличающийся тем, что способ содержит стадию гидролиза согласно, по меньшей мере, одному из пп.1-27.
29. Способ по п.28, отличающийся тем, что процесс включает следующие стадии
A) образование, по меньшей мере, одного циангидрина с помощью реакции, по меньшей мере, одного карбонильного соединения с синильной кислотой;
B) гидролиз циангидрина или циангидринов с образованием, по меньшей мере, одного амида α-гидроксикарбоновой кислоты;
C) алкоголиз амида α-гидроксикарбоновой кислоты или амидов α-гидроксикарбоновых кислот, при этом получается, по меньшей мере, один алкиловый эфир α-гидроксикарбоновой кислоты;
D) переэтерификация алкилового эфира α-гидроксикарбоновой кислоты или алкиловых эфиров α-гидроксикарбоновых кислот с (мет)акриловой кислотой, при этом образуются, по меньшей мере, один алкил(мет)акрилат и, по меньшей мере, одна α-гидроксикарбоновая кислота;
Е) дегидратация α-гидроксикарбоновой кислоты или α-гидроксикарбоновых кислот, при этом образуется (мет)акриловая кислота.
30. Способ по п.28 или 29, отличающийся тем, что получается метилметакрилат.